(57)【要約】  【目的】  発色性が良好な筆跡が得られ、筆跡は光や熱に対して変褪色性が小さい油性インキを得ることを目的とする。  【構成】  油溶性染料２〜２０重量％と、水酸基含有水素化石油樹脂１〜１５重量％と、低級（Ｃ２〜Ｃ４）アルコール、プロピレングリコ−ルモノアルキルエーテルを主溶剤としてインキ全量に対し６５〜９０重量％の溶剤を少なくとも含むことを特徴とする油性インキ。【選択図】  なし【特許請求の範囲】
【請求項１】
油溶性染料、水酸基含有水素化石油樹脂、低級（Ｃ２〜Ｃ４）アルコール、ベンジルアルコール、プロピレングリコ−ルモノアルキルエーテル、ジエチレングリコールモノアルキルエーテル、トリエチレングリコールモノアルキルエーテル、ジプロピレングリコールモノアルキルエーテルから選ばれた１種のアルコール又はグリコールエーテルとから少なくともなる油性インキ。
【発明の詳細な説明】
【技術分野】
【０００１】
本発明は、筆記具用、記録計用及びインキジェットプリンター用として好適に用いられ、主溶剤に低級（Ｃ２〜Ｃ４）アルコール、プロピレングリコールモノアルキルエーテルを用いた低毒性で、特に筆跡の耐光性や耐熱性が良好な油性インキに関するものである。
【背景技術】
【０００２】
筆記具用、記録計用及びインキジェットプリンター用に用いる油性インキは、ガラス板、金属板、プラスチック板などの平滑な非吸収面においても筆跡が良好に定着するように処方されており、着色剤と、有機溶剤と、定着剤としての有機溶剤に可溶な樹脂とを含有し、近年では、低毒性のアルコールやプロピレングリコールモノアルキルエーテルなどを溶剤として用いる油性インキが主流と成りつつある。
そして、着色剤としては、顔料を用いたものと、油溶性染料を用いたものがある。顔料を用いた場合には、筆跡が光に曝されたり熱が付与されても変色し難いが、一般に下地となる紙面などを隠蔽するので、比較的発色性が弱いとされている。一方、着色剤に油溶性染料を用いた場合には、下地を隠蔽しないので、その反射光を得るため、筆跡の発色性に優れているが、染料が光や熱によって変化してしまうことがあり、顔料を使用した筆跡に比べて耐光性や耐熱性に劣っている。
この問題を解決するために、特定のビスフェノール系化合物を添加（特許文献１参照）したり、金属錯塩酸性染料とカチオン界面活性剤から得られる着色剤を用いる（特許文献２参照）等の工夫が成されている。
ところで、安全性の高い有機溶剤である、エタノール、ｎ−プロパノール、イソプロパノール、ベンジルアルコール、エチレングリコール、フェニルグリコール、プロピレングリコールモノアルキルエーテルと、これに可溶な樹脂として、ケトン樹脂、フェノール樹脂、ビニルピロリドンの低縮合物、アルキッド樹脂、アクリル樹脂、スチレンマレイン酸樹脂、ポリビニルブチラール樹脂、ロジン樹脂を使用して金属、プラスチックなどの非吸収面に描画可能とする油性インキ（特許文献３参照）も知られている。
【特許文献１】特開２００５−１２６４９１号公報
【特許文献２】特開昭６３−３１７５７２号公報
【特許文献３】特開２０００−２３９５４８号公報
【発明の開示】
【発明が解決しようとする課題】
【０００３】
しかしながら、特定のビスフェノール化合物を配合したり、金属錯塩酸性染料とカチオン界面活性剤から得られる着色剤を用いた油性インキは、その筆跡の光による変褪色性は改善されるものの熱による変褪色性の改善は不十分である。
また、これらの筆跡が耐光性を有するインキであっても、被筆記面に定着させるための樹脂が、オレフィン性二重結合、芳香族性二重結合などの不飽和二重結合、アセタール基、あるいはエステル基を有しているものは、光や熱によるディールスアルダー反応、解重合反応、あるいは酸化反応が誘発され、熱や光により樹脂成分の変質が起こり、定着性が損なわれる危険がある。特に、金属やプラスチック、ガラスなどの非吸収面に対しては、紙の繊維と絡み合うようなことがないので、筆跡が剥がれ落ちてしまうことがあった。
更に、特許文献１や２に記載されている発明のように、ビスフェノール系化合物を添加したり、金属錯塩酸性染料とカチオン界面活性剤から得られる着色剤を用いたりしていない染料インキでは、樹脂が染料を保護できなくなり変褪色が進むこととなる。
【課題を解決するための手段】
【０００４】
即ち、本発明は、油溶性染料、水酸基含有水素化石油樹脂、低級（Ｃ２〜Ｃ４）アルコール、ベンジルアルコール、プロピレングリコ−ルモノアルキルエーテル、ジエチレングリコールモノアルキルエーテル、トリエチレングリコールモノアルキルエーテル、ジプロピレングリコールモノアルキルエーテルから選ばれた１種のアルコール又はグリコールエーテルとから少なくともなる油性インキを要旨とするものである。
【発明の効果】
【０００５】
本発明における水酸基含有水素化石油樹脂は、安全性の高い有機溶剤である低級（Ｃ２〜Ｃ４）アルコール、ベンジルアルコール、プロピレングリコ−ルモノアルキルエーテル、ジエチレングリコールモノアルキルエーテル、トリエチレングリコールモノアルキルエーテル、ジプロピレングリコールモノアルキルエーテルなどに溶解して、溶液が粘着性を呈すもので平滑な非吸収面に対する接着性が良好であり、高度に水素化されているためにオレフィン性二重結合、芳香族性二重結合などの不飽和二重結合、アセタール基、あるいはエステル基を有しておらず、光や熱によるディールスアルダー反応、解重合反応、あるいは酸化反応が誘発されることがなく、従って熱や光により樹脂成分の変質が起こらない樹脂である。
従って、水酸基含有水素化石油樹脂を油性インキの定着剤として使用することにより、
平滑な非吸収面に対する定着性が良好であるばかりでなく、光や熱により樹脂成分の変質がないため、金属やプラスチック、ガラスなどの非吸収面に対しても筆跡が剥がれ落ちてしまうことはない。
また、筆跡が光や熱に曝されても、筆跡中の染料は変質の起こらない樹脂に保護され変褪色性に優れた筆跡になるものと推測される。
【発明を実施するための最良の形態】
【０００６】
本発明の油性インキに用いる低級（Ｃ２〜Ｃ４）アルコール、プロピレングリコ−ルモノアルキルエーテル、ジエチレングリコールモノアルキルエーテル、トリエチレングリコールモノアルキルエーテル、ジプロピレングリコールモノアルキルエーテルは、水酸基含有水素化石油樹脂の溶剤として用いるものである。
低級（Ｃ２〜Ｃ４）アルコールとしては、ノルマルプロピルアルコール、イソプロピルアルコール、ノルマルブチルアルコール、イソブチルアルコール、ターシャリーブチルアルコールが、プロピレングリコールモノアルキルエーテルとしては、プロピレングリコールモノメチルエーテル、プロピレングリコールモノエチルエーテル、プロピレングリコールモノブチルエーテルが、ジエチレングリコールモノアルキルエーテルとしては、ジエチレングリコールモノメチルエーテル、ジエチレングリコールモノエチルエーテルが、トリエチレングリコールモノアルキルエーテルとしては、トリエチレングリコールモノメチルエーテル、トリエチレングリコールモノエチルエーテルが、ジプロピレングリコールモノアルキルエーテルとしては、ジプロピレングリコールモノメチルエーテル、ジプロピレングリコールモノエチルエーテルが挙げられる。
油性インキの粘度や筆跡の乾燥性の点から、低級（Ｃ２〜Ｃ４）アルコール、プロピレングリコ−ルモノアルキルエーテルを主溶剤とすることが好ましい。
そして、使用される有機溶剤の使用量はインキ全量に対し６５〜９０重量％が好ましい。
【０００７】
油溶性染料は、着色剤として使用するものであり、溶剤に可溶な染料が使用される。
例えばニグロシン系染料、オイル染料、造塩タイプ油溶性染料、含金属錯塩染料、塩基性染料などが挙げられる。具体的には、ニグロシンベ−スＥＥ、同ＥＥＬ、同ＥＸ、同ＥＸＢＰ、同ＥＢ、オイルイエロー１０１、同１０７、オイルピンク３１２、オイルブラウンＢＢ、同ＧＲ、オイルグリーンＢＧ、オイルブルー６１３、同ＢＯＳ  オイルブラックＨＢＢ、同８６０、同ＢＳ、バリファストイエロー１１０１、同１１０５、同３１０８、同４１２０、バリファストオレンジ２２１０、同３２０９、同３２１０、バリファストレッド１３０６、同１３０８、同１３５５、同１３６０、同２３０３、同２３２０、同３３０４、同３３０６、同３３２０、バリファストピンク２３１０Ｎ、バリファストブラウン２４０２、同３４０５、バリファストグリーン１５０１、バリファストブルー１６０３、同１６０５、同１６０７、同１６３１、同２６０６、同２６１０、同２６２０、バリファストバイオレット１７０１、同１７０２、バリファストブラック１８０２、同１８０７、同３８０４、同３８０６，同３８０８、同３８１０、同３８２０、同３８３０、スピリットレッド１０２、オスピーイエローＲＹ、ＲＯＢ−Ｂ、ＭＶＢ３、ＳＰブルー１０５（以上、オリエント化学工業（株）製）、アイゼンスピロンイエロー３ＲＨ、同ＧＲＬＨスペシャル、同Ｃ−２ＧＨ、同Ｃ−ＧＮＨ、アイゼンスピロンオレンジ２ＲＨ、同ＧＲＨコンクスペシャル、アイゼンスピロンレッドＧＥＨ、同ＢＥＨ、同ＧＲＬＨスペシャル、同Ｃ−ＧＨ、同Ｃ−ＢＨ、アイゼンスピロンバイオレットＲＨ、同Ｃ−ＲＨ、アイゼンスピロンブラウンＢＨコンク、同ＲＨ、アイゼンスピロンマホガニーＲＨ、アイゼンスピロンブルーＧＮＨ、同２ＢＮＨ、同Ｃ−ＲＨ、同ＢＰＮＨ、アイゼンスピロングリーンＣ−ＧＨ、同３ＧＮＨスペシャル、アイゼンスピロンブラックＢＮＨ、同ＭＨ、同ＲＬＨ、同ＧＭＨスペシャル、同ＢＨスペシャル、Ｓ．Ｂ．Ｎ．オレンジ７０３、Ｓ．Ｂ．Ｎ．バイオレット５１０、同５２１、Ｓ．Ｐ．Ｔ．オレンジ６、Ｓ．Ｐ．Ｔ．ブルー１１１、ＳＯＴピンク１、ＳＯＴブルー４、ＳＯＴブラック１、同６、同１０、同１２、１３リキッド、アイゼンローダミンＢベース、アイゼンメチルバイオレットベース、アイゼンビクトリアブルーＢベース（以上、保土谷化学工業（株）製）、オイルイエローＣＨ、オイルピンク３３０、オイルブルー８Ｂ、オイルブラックＳ、同ＦＳスペシャルＡ、同２０２０、同１０９、同２１５、ＡＬイエロー１１０６Ｄ、同３１０１、ＡＬレッド２３０８、ネオスーパーイエローＣ−１３１、同Ｃ−１３２、同Ｃ−１３４、ネオスーパーオレンジＣ−２３３、ネオスーパーレッドＣ−４３１、ネオスーパーブルーＣ−５５５、ネオスーパーブラウンＣ−７３２、同Ｃ−７３３（以上、中央合成化学（株）製）、オレオゾールファストイエロー２Ｇ、同ＧＣＮ、オレオゾールファストオレンジＧＬ、オレオゾールファストレッドＢＬ、同ＲＬ（以上、田岡化学工業（株）製）、サビニールイエロー２ＧＬＳ、同ＲＬＳ、同２ＲＬＳ、サビニールオレンジＲＬＳ、サビニールファイアレッドＧＬＳ、サビニールレッド３ＢＬＳ、サビニールピンク６ＢＬＳ、サビニールブルーＲＮ、同ＧＬＳ、サビニールグリ���ン２ＧＬＳ、サビニールブラウンＧＬＳ（以上、サンド社製、スイス国）、マゼンタＳＰ２４７％、クリスタルバイオレット１０Ｂ２５０％、マラカイトグリーンクリスタルコンク、ブリリアントグリーンクリスタルＨ９０％、スピリットソルブルレッド６４８４３（以上、ホリディ社製、英国）、ネプチューンレッドベース５４３、ネプチューンブルーベース６３４、ネプチューンバイオレットベース６０４、バソニールレッド５４０、バソニールバイオレット６００（以上、ＢＡＳＦ社製、独国）などが挙げられる。
【０００８】
油溶性染料の使用量は、油性インキ全量に対し２〜１５重量％添加することが好ましい。筆跡濃度を有するには２重量％以上が好ましく、また、析出物の発生がなく良好な経時安定性を保ち、且つ、筆記具用、記録計用及びインキジェットプリンター用として用いた場合のインキ吐出に悪影響を与えないという点で１５重量％以下が好ましい。
【０００９】
水酸基含有水素化石油樹脂は、平滑な非吸収面などの筆記面に対する筆跡の定着性を付与すると共に、光や熱に曝される筆跡中の染料を保護して変褪色を抑制するために用いられるものである。
水酸基含有水素化石油樹脂は、石油ナフサ熱分解時の留分である芳香族オレフィン、脂肪族オレフィン、ジオレフィンなどの炭化水素をアルコール類、フェノール類などの存在下で重合して得られるアルコール変性ジシクロペンタジエン樹脂、アルコール変性Ｃ９−ジシクロペンタジエン樹脂、フェノール−ジシクロペンタジエン樹脂、フェノール変性Ｃ９石油樹脂などの水酸基含有石油樹脂を、第ＶＩＩＩ族金属、銅、クロム、金およびレニウムからなる群より選択される少なくとも一種の金属元素を有する水素化触媒、ならびに一般式：Ｒ１−Ｏ−Ｒ２（Ｒ１、Ｒ２は、それぞれ水素原子、アルキル基、アルコール類、エーテル類を示し、またはＲ１とＲ２が結合した環構造を示す。）で表される化合物の存在下に、高温・高圧下で水素化したものであり、オレフィン性二重結合、芳香族性二重結合などの不飽和二重結合を有しておらず、光や熱によるディールスアルダー反応、解重合反応、あるいは酸化反応が誘発されることがなく、変質のない極めて安定な樹脂である。
具体的には、ＫＲ−１８４０（荒川化学工業（株）製）が挙げられる。
水酸基含有水素化石油樹脂の使用量は、油性インキ全量に対し１〜１５重量％が好ましい。１重量％未満では非吸収面に対する筆跡の定着性が不十分であり、１５重量％を超えるとインキの粘度が高くなりペン先からのインキ吐出が悪くなるからである。
【００１０】
本発明の油性インキには樹脂成分として水酸基含有水素化石油樹脂を使用するが、他の樹脂を併用することもできる。
水酸基含有水素化石油樹脂以外の樹脂は、筆記面に対する筆跡の定着性を改善したり、粘度を調整したりするものであり、従来使用されている樹脂、例えば、ケトン樹脂、フェノール樹脂、ビニルピロリドンの低縮合物、アルキッド樹脂、アクリル樹脂、スチレンマレイン酸樹脂、ポリビニルブチラール樹脂、ロジン樹脂、などが挙げられる。
具体的には、ケトン樹脂として、ケトンレジンＫ−９０（荒川化学工業（株）製）、ハロン８０、同１１０Ｈ（以上、本州化学（株）製）、シンセティックレジンＡＰ、同ＳＫ、同１２０１（以上、ヒュルス社製、独国）などが、フェノール樹脂として、タマノル１００Ｓ、同５１０（以上、荒川化学工業（株）製）、ヒタノール１５０１、同２５０１（以上、日立化成工業（株）製）、ＹＰ−９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同１５０（以上、ヤスハラケミカル（株）製）などが、アクリル樹脂として、ダイヤナールＢＲ−１０１、同ＢＲ−１０２、同ＢＲ１０５、同ＢＲ−１０７（以上、三菱レイヨン（株）製）などが、スチレンマレイン酸樹脂として、アラスター７００（荒川化学工業（株）製）が、アルキッド樹脂として、ハリディップＨ−５４１、同Ｌ−１１６ＡＭ（以上、ハリマ化成（株））製）などが、ビニルピロリドンの低縮合物として、ルビスコールＫ１７、同Ｋ３０、同Ｋ９０（以上ＢＡＳＦジャパン（株）製）などが、ポリビニルブチラール樹脂として、デンカブチラール＃２０００−Ｌ、同＃３０００−１、同＃３０００−２、同＃３０００−４、同＃３０００−Ｋ（以上、電気化学工業（株）製）、エスレックＢＬ−１、同４ＢＬ−３、同ＢＬ−Ｓ、同ＢＸ−１０（以上、積水化学工業（株）製）などが、ロジン樹脂として、ハーコリンＤ、ペンタリン２５５、同２６１（以上、理化ハーキュレス（株）製）、ハリエスターＮＬ、ネオトールＣ、ガムロジンＸ（以上、ハリマ化成（株）製）、ガムロジンＷＷ（中国産）、エステルガムＨ（荒川化学工業（株）製）などが挙げられる。
水酸基含有水素化石油樹脂と併用される樹脂は１種あるいは複数使用できるが、併用される樹脂の量は、使用樹脂量の２０重量％以下が望ましい。２０重量％より多くなると水酸基含有水素化樹脂の特性が損なわれ所期の耐光性・耐熱性が低下したり、平滑な非吸収面に対する定着性が低下するからである。
【００１１】
上記必須成分以外の各種添加剤を必要に応じて用いることができる。例えば、筆跡の滲みを防止して筆跡の耐擦過性を向上させる目的で、ポリエーテル変性シリコーンオイル、アルコキシ変性シリコーンオイル、アミノ変性シリコーンオイル、カルボキシル変性シリコーンオイルなどの変性シリコーンオイルが使用できる。
【００１２】
また、ペン先乾燥防止の為の添加剤として、脂肪酸エステル、脂肪酸アミド、ポリオキシエチレンアルキルエーテル、グリセリン脂肪酸エステル、ポリグリセリン脂肪酸エステル、ソルビタン脂肪酸エステル、蔗糖エステル、パラフィンワックス、ポリオキシエチレンソルビット脂肪酸エステル、ポリオキシエチレンひまし油、ポリオキシエチレン硬化ひまし油、ポリオキシエチレン脂肪酸エステル、ポリオキシエチレンポリオキシプロピレンアルキルエーテル、ポリオキシエチレンアルキルアミン、ポリオキシエチレンアルキルエーテルリン酸、等が挙げられる
【００１３】
更には、金属部品の腐食防止の為の防蝕剤として、ベンゾトリアゾール、シクロヘキシルアンモニウムクロライド、２−メルカプトベンゾトリアゾール、ベンゾイルアミノカプロン酸、硝酸カルシウム等が挙げられる。
インキ塗膜に柔軟性を与え密着性を高める可塑剤として、アジピン酸エステル、マレイン酸エステル、ステアリン酸エステル、トリメット酸エステル等を適宜選択して使用することができる。
【００１４】
本願発明の油性インキは、上記成分を従来知られている撹拌機を用いて撹拌混合し、均一に溶解することによって得られる。
【実施例】
【００１５】
以下、実施例により更に詳細に説明する。
（実施例１）
プロピレングリコールモノメチルエーテル                    ６０．５重量部
プロピレングリコールモノエチルエーテル                      ４．０重量部
エタノール                                                １０．０重量部
イソプロピルアルコール                                      ５．０重量部
ベンジルアルコール                                          ５．０重量部
ＫＲ−１８４０（水酸基含有水素化石油樹脂、荒川化学工業（株）製）
８．０重量部
ＮＩＫＫＯＬ  Ｄｅｃａｇｌｙｎ  ５−Ｓ（ポリグリセリン脂肪酸エステル、ペン先乾燥防止剤、日光ケミカルズ（株）製）                            ０．２重量部
オイルブルー  ６１３（染料、オリエント化学工業（株）製）    ６．０重量部
ネオスーパーブルー  Ｃ−５５５（染料、中央合成化学（株）製）１．３重量部
上記成分を、撹拌混合して溶解させ青色の油性インキを得た。
【００１６】
（実施例２）
プロピレングリコールモノメチルエーテル                    ５５．９重量部
プロピレングリコールモノエチルエーテル                    １０．０重量部
エタノール                                                １０．０重量部
ベンジルアルコール                                          ７．０重量部
ＫＲ−１８４０                                            １０．０重量部
タマノル１００Ｓ（フェノール樹脂、荒川化学工業（株）製）    １．５重量部
ＮＩＫＫＯＬ  Ｄｅｃａｇｌｙｎ  ５−Ｓ                      ０．２重量部
ＳＩＬＷＥＴ  ＦＺ−２１６４（筆跡滲み防止剤、ポリエーテル変性シリコンオイル、日本ユニカー（株）製）                                        ０．４重量部
オイルブルー  ６１３                                        １．０重量部
アイゼンスピロンレッド  Ｃ−ＧＨ（染料、保土谷化学工業（株）製）
４．０重量部
上記成分を、撹拌混合して溶解させ紫色の油性インキを得た。
【００１７】
（実施例３）
プロピレングリコールモノメチルエーテル                    ６５．５重量部
エタノール                                                １０．０重量部
イソプロピルアルコール                                      ５．０重量部
ベンジルアルコール                                          ３．０重量部
ＫＲ−１８４０                                            １１．０重量部
オイルブルー６１３                                          ３．０重量部
オイルイエロー  ＣＨ（染料、中央合成化学（株）製）          ２．５重量部
上記成分を、撹拌混合して溶解させ緑色の油性インキを得た。
【００１８】
（比較例１）
実施例１においてＫＲ−１８４０を除き、その量だけガムロジンＸ（ハリマ化成（株）製）を加えた他は実施例１と同様になして青色の油性インキを得た。
【００１９】
（比較例２）
実施例２においてＫＲ−１８４０を除き、その量だけタマノル１００Ｓを加えた他は実施例２と同様になして紫色の油性インキを得た。
【００２０】
（比較例３）
実施例３においてＫＲ−１８４０を除き、その量だけハロン１１０Ｈ（ケトン樹脂、本州化学（株）製）をくわえた他は実施例３と同様になして緑色の油性インキを得た。
【００２１】
（比較例４）
実施例１においてＫＲ−１８４０を除き、その量だけガムロジンＸを加え、ＴＩＮＵＶＩＮ  ３２８（紫外線吸収剤、日本チバガイギー（株）製）を４．０重量部加え、プロピレングリコールモノメチルエーテルを５６．５重量部とした他は実施例１と同様になして青色の油性インキを得た。
【００２２】
（比較例５）
実施例３においてＫＲ−１８４０を除き、その量だけハロン１１０Ｈを加え、２，２’−ビス（４−ヒドロキシフェニル）プロパン（ビスフェノール系化合物、純正化学（株）製）を４．０重量部加え、プロピレングリコールモノメチルエーテルを６１．５重量部とした他は実施例３と同様になして緑色の油性インキを得た。
【００２３】
（比較例６）
実施例１においてＫＲ−１８４０を除き、その量だけクイントン１７００（水酸基含有石油樹脂、日本ゼオン（株）製）を加えた他は実施例１と同様になして青色の油性インキを得た。
【００２４】
（比較例７）
実施例２においてＫＲ−１８４０を除き、その量だけエスレックＢＸ−１０（ポリビニルブチラール、積水化学工業（株）製）を加えた他は実施例２と同様になして紫色の油性インキを得た。
【００２５】
上記、実施例１〜３、比較例１〜７で得た油性インキを、繊維芯のペン先と中綿を使用した筆記具（ぺんてるペン＜グリーンラベル＞ＮＮ５０＜丸芯＞、ぺんてる（株）製）に充填し、油性インキの試験用筆記具を得た。この試験用筆記具を用いて筆跡の耐光性、耐熱性、定着性を評価した。
【００２６】
【表１】
2007063386.tif 000002
【００２７】
耐光性試験
上記試験用筆記具を用いて、筆記荷重１００ｇ、筆記角度７０度、筆記速度１０ｃｍ／秒の筆記条件で、上質紙に５×５平方ｃｍの塗布面になる様に５ｃｍの直線を隙間無く均一にインキを塗布し、１時間乾燥させた後に試験片とした。この試験片を紫外線カーボンフェードテスター（スガ試験機（株）製）にて５時間露光した。
判定方法：
試験片の露光部と非露光部を色差計にて測色し、両者の色差を求める。得られた色差の値が小さい方が耐光性は良いと評価される。
【００２８】
耐熱性試験
耐光性試験にて作製したと同様にして試験片を作製し、この試験片を７０℃の恒温槽中に放置し、１ヶ月後に取り出した。
判定方法：
非加熱の試験片と加熱後の試験片の色度を色差計にて測色し、両者の色差を求める。得られた色差の値が小さい方が耐熱性は良いと評価される。
【００２９】
定着性試験
ガラス板に試験用筆記具を用いて、筆記荷重１００ｇ、筆記角度７０度、筆記速度１０ｃｍ／秒の筆記条件で、上質紙に３×３平方ｃｍの塗布面になる様に３ｃｍの直線を隙間無く均一にインキを塗布し、１時間乾燥させ試験片を作製する。作製した試験片を紫外線カーボンフェードテスターにて１０時間露光した。次にカッターナイフを用いて露光した試験片の筆跡表面上に直行する縦横１１本ずつの平行線を１ｍｍの間隔で引き、１平方センチメートルの中に１００個の升目が出来る様に碁盤目状の切り傷をつける。作製した碁盤目状の升目の上に幅１２ｍｍセロテープ（登録商標、ニチバン（株）製）を指で強く押し、貼り付けてから直ぐ真上の方向に引き剥がし、碁盤目状の升目を目視にて観察した。
判定方法：
１００個作製した升目のうちの残った升目の数を数える。残った升目の数が多いが定着性は良いと評価される。